(57)【要約】      （修正有）【課題】熱劣化試験を短時間で行うとともに、コストを削減する熱劣化試験方法を提供する。【解決手段】一のグループについて第１温度でエージングを行い、評価対象である所定の物性の初期値に対する変化量を示す保持率について継時的に測定し、第１寿命時間を計測するとともに第１劣化曲線を得る第１エージング工程と、他のグループについて、第１温度で寿命時間よりも短い第１中途時間までエージングした後、第１温度よりも低温の第２温度でエージングを行い保持率について継時的に測定し、第２中途時間を計測する第２エージング工程と、第１劣化曲線において保持率が第１所定値になる対応時間を算出する対応時間算出工程と、第２温度におけるエージングの第２中途時間までの時間と、第１温度におけるエージングの対応時間までの時間との比に基づき、第２劣化曲線算出工程と、第２劣化曲線から、第２寿命時間を算出する寿命算出工程とを有する。【選択図】図３
2016173290.tif 000002
【特許請求の範囲】
【請求項１】
複数の被試験体のうち一のグループの前記被試験体について第１温度でエージングを行い、評価対象である所定の物性の初期値に対する変化量を示す保持率について継時的に測定し、前記被試験体の寿命として設定された前記保持率である寿命値になる第１寿命時間を計測するとともに測定した各時点における前記保持率から第１劣化曲線を得る第１エージング工程と、
他のグループの前記被試験体について、第１温度で前記寿命時間よりも短い第１中途時間までエージングした後、前記第１温度よりも低温の第２温度でエージングを行い前記保持率について継時的に測定し、前記保持率が第１所定値となる第２中途時間を計測する第２エージング工程と、
前記第１劣化曲線において前記保持率が前記第１所定値になる対応時間を算出する対応時間算出工程と、
前記第２温度におけるエージングを開始してから前記第２中途時間までの時間と、前記第１温度におけるエージングを開始してから前記対応時間までの時間との比に基づき、前記第１劣化曲線から前記第２温度における第２劣化曲線を算出する第２劣化曲線算出工程と、
前記第２劣化曲線から、前記第２温度における前記被試験体の前記保持率が前記寿命値となる第２寿命時間を算出する寿命算出工程と、
を有することを特徴とする熱劣化試験方法。
【請求項２】
前記寿命算出工程は、前記第２寿命時間をＬ２、前記第１寿命時間をＬ１、前記第１中途時間をＫ１、前記第２温度におけるエージングを開始してから前記第２中途時間までの時間をＪ２２、前記対応時間をＪ１２とした場合に、以下の式（１）に従い行われることを特徴とする請求項１記載の熱劣化試験方法。
Ｌ２＝Ｌ１＊Ｊ２２／（Ｊ１２−Ｋ１）…（１）
【請求項３】
前記第２温度は、複数の異なる温度を含み、異なる前記被試験体のグループに対して、前記複数の異なる温度において前記第２エージング工程、前記対応時間算出工程、前記第２劣化曲線算出工程及び前記寿命算出工程を行い、前記複数の異なる温度のそれぞれについて前記第２寿命時間を算出することを特徴とする請求項１又は２記載の熱劣化試験方法。
【請求項４】
前記被試験体について算出された前記第１寿命時間及び前記第２寿命時間に基づき、前記被試験体について、縦軸に前記第１寿命時間及び前記第２寿命時間を対数表示し、横軸に各寿命時間に対応する温度を表示したアレニウス曲線である寿命曲線を得る寿命曲線取得工程を更に含むことを特徴とする請求項１乃至３の何れか１項記載の熱劣化試験方法。
【発明の詳細な説明】
【技術分野】
【０００１】
本発明は、高分子成分を含む材料よりなる各種被試験体の熱劣化試験方法に関するものである。
【背景技術】
【０００２】
高分子成分を含む材料よりなる各種被試験体についての耐熱性を評価するため、従来から種々の試験が行われている。
【０００３】
熱劣化試験の例として、熱変形温度を測定するボールプレッシャー試験、荷重たわみ温度試験、ビカット軟化温度試験等がある。
【０００４】
ボールプレッシャー試験は、球状端子を用いて被試験体に所定の荷重を印加した状態で、媒質内（気中又は油中）に放置し、この媒質温度を変更しつつ所定温度における被試験体の凹み量を測定するものである（非特許文献１参照）。
【０００５】
荷重たわみ温度試験及びビカット軟化温度試験も、端子形状はそれぞれ異なるものの、被試験体に端子を用いて所定の荷重を印加した状態でこれを媒質内に配置し、媒質温度を変化させ所定の変形量が生じる温度を求める試験である（非特許文献２及び３参照）。
【０００６】
しかし、熱変形温度を求める試験は、材料の軟化する温度を求める試験であるが、その温度における寸法以外の特性の変化について試験を行うことはできず、高温下における被試験体の経時劣化に関する試験として採用することはできない。
【０００７】
一方、材料の熱に対する様々な応答性を確認する方法として、熱重量測定、示差走査熱量測定、動的熱機械測定等の熱分析の手法がある。
【０００８】
熱重量測定は、温度の変化に対する重量の変化を測定することで、酸化、熱分解、反応速度等の特性を得ることができる分析方法である。
【０００９】
示差走査熱量測定は、温度の変化に対する熱量の変化を測定することで、融点やガラス転移点等が分かる分析方法である。
【００１０】
動的熱機械測定は、温度の変化に対する弾性率の変化を測定することで、熱と力学的性質の相関性を把握することができる分析方法である。
【００１１】
しかし、熱分析の手法を用いて行う高温下の様々な応答性の試験では、一般に上述した軟化温度よりも高い温度域における被試験体を構成する材料の分解や蒸発等に伴う特性が調査される。そのため、実際に被試験体が使用される温度下やその近傍の温度下における材料の特性について試験を行うことはできない。
【００１２】
そこで、被試験体の材料の使用温度域近傍であって実際の使用温度よりも高い温度域において材料の耐熱性を評価する長期熱劣化試験が行われている。
【００１３】
この長期熱劣化試験は、高温下で材料の各種特性を試験する方法として一般的に用いられている（非特許文献４参照）。
【００１４】
長期熱劣化試験の典型的な評価方法として、耐熱性の評価では、材料の電気特性や機械特性を評価項目とした評価が行われる。
【００１５】
電気特性としては、絶縁破壊電圧等が挙げられる。機械特性としては、静的強さ試験として、引張強さ試験や曲げ強さ試験等が挙げられる。
【００１６】
また、これら以外にも、衝撃強さ試験として引張衝撃試験やアイゾット衝撃試験、シャルピー衝撃試験等が行われる場合がある他、燃焼性についても評価項目となる場合もある。
【００１７】
こうした長期熱劣化試験は、上記試験項目に対応した被試験体を複数個準備し、これらを所定の温度に調整された複数の恒温槽にそれぞれ複数個ずつ投入し、所定温度による加熱劣化（エージング）を行いつつ、その過程で随時被試験体を取り出して、試験項目の劣化の程度を測定していくことで行われる。
【００１８】
また、耐熱性の評価指数としては、一般的に上述した評価試験における評価項目の初期値に対する劣化の割合等が挙げられる。
【００１９】
例えば、上述したように長時間の加熱を行う過程で随時被試験体を取り出し試験を行い、初期値に対する評価項目の保存の割合（保持率）を求め、保持率が５０％となった時間を被試験体の寿命時間として判別することが行われる。
【００２０】
このとき、保持率が半減したことを正確に測定するため、被試験体は一度に複数個取り出され、そのすべてについて評価項目の測定を行い、平均値を算出することで判別が行われる。
【００２１】
こうして得られた各時点における保持率について、下記式（１）に基づくアレニウスグラフが作成される。
【００２２】
Ｖ＝α・ｅｘｐ（−Ｅ／Ｒ／Ｔ）…（１）
【００２３】
ここで、Ｖは反応速度、αは定数、Ｅは反応を促す活性化エネルギー、Ｒは気体定数、Ｔは絶対温度を示している。絶対温度（Ｋ）は摂氏温度（℃）＋２７３．１５で規定される。
【００２４】
また、材料固有の特性値を維持するための許容量と反応速度との関係により材料の寿命時間が決まるため、反応速度と特性値とは反比例の関係になっている。このことから、反応時間Ｔは、以下の式（２）で表すことができる。
【００２５】
Ｙ＝Ｂ・ｅｘｐ（Ａ／Ｔ）…（２）
【００２６】
ここで、Ｙは寿命時間、Ａ及びＢは材料固有の特性を示すアレニウスグラフの係数を示している。
【００２７】
また、上記反応時間について、両辺の自然対数を取ると、式（３）となる。
【００２８】
Ｌｏｇ（Ｙ）＝Ｌｏｇ（Ｂ）＋Ａ／Ｔ／ｌｎ１０…（３）
【００２９】
ここで、Ｌｏｇは１０を底とする常用対数で、ｌｎはｅ（２．７１８２８…）を底とする自然対数である。
【００３０】
また、式（３）について、Ｌｏｇ（Ｂ）を定数ｂ、Ａ／ｌｎ１０を定数ａと置き換えれば、式（４）が導かれる。
【００３１】
Ｌｏｇ（Ｙ）＝ａ／Ｔ＋ｂ…（４）
【００３２】
更に、絶対温度の逆数（１／Ｔ）をｘとすれば、式（５）が導かれ、絶対温度逆数の一次式を得ることができる。
【００３３】
Ｌｏｇ（Ｙ）＝ａｘ＋ｂ…（５）
【００３４】
そして、横軸に絶対温度の逆数、縦軸を寿命の片対数としたグラフに表すと、図４のようにアレニウス則に従った直線状のグラフになる。図４は、横軸に温度（℃）、縦軸に被試験体の寿命時間を片対数で表したグラフである。
【００３５】
被試験体は、実際に使用される温度において十分な寿命時間が得られれば問題は無いが、当該寿命時間は数年、場合によっては数十年要求されるため、それだけの期間にわたり熱劣化試験を行うことは現実的ではない。
【００３６】
そこで、長期熱劣化試験では、被試験体の実際の使用温度よりも高い温度環境下で寿命の測定を行うことが一般的である。このような試験を行った場合でも、上述したアレニウス則に基づいて、数年又は数十年経過した場合の寿命時間を予測することが可能となる。
【先行技術文献】
【非特許文献】
【００３７】
【非特許文献１】電気安全法「電気用品に用いられる熱可塑性プラスチックのボールプレッシャー温度の登録制度」に関する報告書のＡ法・Ｂ法
【非特許文献２】ＩＳＯ  ７５−１、７５−２
【非特許文献３】ＩＳＯ  ３０６
【非特許文献４】ＩＥＣ  ６０２１６
【発明の概要】
【発明が解決しようとする課題】
【００３８】
ところで、上述したアレニウス則に基づく寿命の予測を行う方法では、１次式を得るためには複数の点（すなわち複数の温度と当該温度に対応する寿命時間）をプロットする必要があり、少なくとも数千時間（数か月）以上、場合によっては年単位の試験を行う必要がある。
【００３９】
１つの材料の耐熱性を調べるだけのためにこのような長い期間を要することは、材料メーカーにとっては大きな負担となり、迅速な商品投入が妨げられる結果、商機を逃すことにもなる。
【００４０】
また、恒温槽を長期間にわたり一定温度に保つため、試験に要するコストが高くなるという問題もあり、資金に余裕のない中小企業等による試験の利用とその結果に基づく新規事業参入が困難になるという問題もある。
【００４１】
そこで、本発明は、上述した問題点に鑑みて案出されたものであり、熱劣化試験を短時間で行うとともに、試験に要するコストを削減することのできる熱劣化試験方法を提供することを目的とする。
【課題を解決するための手段】
【００４２】
第１発明に係る熱劣化試験方法は、複数の被試験体のうち一のグループの前記被試験体について第１温度でエージングを行い、評価対象である所定の物性の初期値に対する変化量を示す保持率について継時的に測定し、前記被試験体の寿命として設定された前記保持率である寿命値になる第１寿命時間を計測するとともに測定した各時点における前記保持率から第１劣化曲線を得る第１エージング工程と、他のグループの前記被試験体について、第１温度で前記寿命時間よりも短い第１中途時間までエージングした後、前記第１温度よりも低温の第２温度でエージングを行い前記保持率について継時的に測定し、前記保持率が第１所定値となる第２中途時間を計測する第２エージング工程と、前記第１劣化曲線において前記保持率が前記第１所定値になる対応時間を算出する対応時間算出工程と、前記第２温度におけるエージングを開始してから前記第２中途時間までの時間と、前記第１温度におけるエージングを開始してから前記対応時間までの時間との比に基づき、前記第１劣化曲線から前記第２温度における第２劣化曲線を算出する第２劣化曲線算出工程と、前記第２劣化曲線から、前記第２温度における前記被試験体の前記保持率が前記寿命値となる第２寿命時間を算出する寿命算出工程と、を有することを特徴とする。
【００４３】
第２発明に係る熱劣化試験方法は、第１発明において、前記寿命算出工程は、前記第２寿命時間をＬ２、前記第１寿命時間をＬ１、前記第１中途時間をＫ１、前記第２温度におけるエージングを開始してから前記第２中途時間までの時間をＪ２２、前記対応時間をＪ１２とした場合に、以下の式（１）に従い行われることを特徴とする。
Ｌ２＝Ｌ１＊Ｊ２２／（Ｊ１２−Ｋ１）…（１）
【００４４】
第３発明に係る熱劣化試験方法は、第１又は第２発明において、前記第２温度は、複数の異なる温度を含み、異なる前記被試験体のグループに対して、前記複数の異なる温度において前記第２エージング工程、前記対応時間算出工程、前記第２劣化曲線算出工程及び前記寿命算出工程を行い、前記複数の異なる温度のそれぞれについて前記第２寿命時間を算出することを特徴とする。
【００４５】
第４発明に係る熱劣化試験方法は、第１発明乃至第３発明の何れか１つにおいて、前記被試験体について算出された前記第１寿命時間及び前記第２寿命時間に基づき、前記被試験体について、縦軸に前記第１寿命時間及び前記第２寿命時間を対数表示し、横軸に各寿命時間に対応する温度を表示したアレニウス曲線である寿命曲線を得る寿命曲線取得工程を更に含むことを特徴とする。
【発明の効果】
【００４６】
上述した本発明に係る熱劣化試験方法によると、熱劣化試験を短時間で行うとともに、試験に要するコストを削減することが可能となる。
【図面の簡単な説明】
【００４７】
【図１】温度条件の異なる２つの熱劣化試験における劣化曲線を示すグラフある。
【図２】温度の異なる２つの環境下において実測値に基づき得られる劣化曲線を示し、（Ａ）は評価項目として引張衝撃値（ＴＩ：Tensile Impact）を測定した場合の劣化曲線を、（Ｂ）は評価項目として引張伸び値（ＴＥ：Tensile Elongation）を測定した場合の劣化曲線を、（Ｃ）は評価項目として絶縁破壊値（ＤＳ：Dielectric Strength）を測定した場合の劣化曲線を、（Ｄ）は評価項目として曲げ強さ（ＦＳ：Flexural Strength）を測定した場合の劣化曲線である。
【図３】２つの異なる試験条件における劣化曲線を示すグラフであり、（Ａ）は温度Ｔ１で保持率１００から劣化を開始した劣化曲線を示すグラフ、（Ｂ）は温度Ｔ２で保持率Ｒ１から劣化を開始した劣化曲線を示すグラフである。
【図４】本発明の実施形態に係る熱劣化試験方法の概要を表す模式図である。
【図５】横軸に温度（℃）、縦軸に被試験体の寿命時間を片対数で表したグラフである。
【発明を実施するための形態】
【００４８】
以下、本発明の実施形態に係る熱劣化試験方法について詳細に説明する。
【００４９】
まず、本実施形態に係る熱劣化試験方法の背景となる原理について説明する。
【００５０】
その原理は、端的に表現すると、「同一の被試験体についての熱劣化試験により得られる劣化曲線は試験温度により異なるが、時間方向にこれを伸縮することにより、互いに極めて近似した形状になる」ということである。
【００５１】
ここで、劣化曲線とは、所定の温度環境下で行わる熱劣化試験の結果を示すグラフであり、横軸にエージング時間、縦軸に素材の劣化の判断材料となる所定の評価項目についての保持率をとることで、保持率の経時変化を曲線化したものである。
【００５２】
所定の評価項目とは、電気特性や機械特性に関する任意の評価項目である。
【００５３】
保持率とは、所定の評価項目に関する保存の程度を示す値であり、エージングをしていない被試験体の保持率を１００％（初期値）とすると、その時点以降、エージング時間を経るごとに劣化が進行し保持率が低下していくことになる。
【００５４】
図１は、温度条件の異なる２つの熱劣化試験における劣化曲線を示すグラフである。図１において、温度Ｔ１は温度Ｔ２よりも高い温度であるため、より早く熱劣化が進行する状態となっている。
【００５５】
ここで、熱劣化試験では、一般的に被試験体は図１に示すような性質、すなわち、環境温度が高くなるほど劣化（保持率の低下）は早く進行し、低くなるにつれ劣化は遅く進行する性質を有している。
【００５６】
そして、温度Ｔ１における劣化曲線と、温度Ｔ２における劣化曲線は異なる曲線であるものの、温度Ｔ２の劣化曲線は温度Ｔ１の劣化曲線を時間方向にα倍伸ばしたものとほぼ同一の形状になっている。以下、このαを劣化倍率という。
【００５７】
このように本願発明者は、見出したそれぞれの温度における劣化曲線はその傾きが異なるだけであり、時間方向の比を調節し横軸方向に伸縮することにより、ほぼ同一の形状となることを見出した。
【００５８】
図２は、温度の異なる２つの環境下において実測値に基づき得られる劣化曲線を示し、（Ａ）は評価項目として引張衝撃値（ＴＩ：Tensile Impact）を測定した場合の劣化曲線を、（Ｂ）は評価項目として引張伸び値（ＴＥ：Tensile Elongation）を測定した場合の劣化曲線を、（Ｃ）は評価項目として絶縁破壊値（ＤＳ：Dielectric Strength）を測定した場合の劣化曲線を、（Ｄ）は評価項目として曲げ強さ（ＦＳ：Flexural Strength）を測定した場合の劣化曲線である。
【００５９】
図２に示すように、高温環境下と低温環境下の２つの条件において実際に測定を行った結果得られる劣化曲線からも、何れの評価項目に関しても時間方向の比を調節し横軸方向に伸縮することによりほぼ同一の形状となることが確かめられる。
【００６０】
本願発明は、本願発明者により得られたこうした知見を利用して劣化試験を迅速かつ低コストに行うことを可能とするものである。
【００６１】
図３は、２つの異なる試験条件における劣化曲線を示すグラフであり、（Ａ）は温度Ｔ１で保持率１００％から劣化を開始した劣化曲線を示すグラフ、（Ｂ）は温度Ｔ２で保持率Ｒ１から劣化を開始した劣化曲線を示すグラフである。
【００６２】
図３に示すように、温度Ｔ１（温度Ｔ２よりも高温）における劣化曲線について、保持率がＲ１に至った後Ｒ２に低下するまでのエージング時間、すなわち時間Ｋ１〜Ｊ１２までの時間（Ｊ１２−Ｋ１）を時間Ａとする。
【００６３】
また、温度Ｔ２における劣化時間について、保持率がＲ１から劣化試験を開始し、Ｒ２に低下するまでのエージング時間、すなわち時刻０〜Ｊ２２までの時間を時間Ｂとする。
【００６４】
ここで温度Ｔ２についての劣化試験を保持率Ｒ１から開始しているのは、後述するように、本実施形態に係る劣化試験方法では、先に温度Ｔ１において保持率Ｒ１に至るまで迅速に劣化を行った後、これより低温である温度Ｔ２において劣化試験を行うことで試験時間を短縮することを想定しているためである。
【００６５】
時間Ａに対する時間Ｂの比、すなわちＪ２２／（Ｊ１２−Ｋ１）は、劣化倍率と同じαとなっている。
【００６６】
そこで、各劣化曲線において所定の保持率から別の所定の保持率まで低下するのに要する時間をそれぞれ求めることで、劣化倍率αを算出することが可能となる。そして、この劣化倍率αが求まれば、ある温度における劣化曲線に基づき他の温度における劣化曲線や被試験体の寿命時間を算出することができる。
【００６７】
図４は、本発明の実施形態に係る熱劣化試験方法の概要を表す模式図である。
【００６８】
本実施形態に係る熱劣化試験では、４つの恒温槽１〜４を用いて熱劣化試験が行われる。各恒温槽の温度は、それぞれＴ１〜Ｔ４で表され、本実施形態においてＴ１は１９０℃、Ｔ２は１８０℃、Ｔ３は１７０℃、Ｔ４は１６０℃に設定されている。
【００６９】
そして、迅速に劣化が進む、すなわち試験時間が短いＴ１については実測値に基づき寿命時間（詳細は後述）と劣化曲線が得られる。
【００７０】
一方、劣化が遅く、実測値に基づき寿命時間と劣化曲線を得る場合には長期間を要する低温環境Ｔ２〜Ｔ４の試験については、当初に高温であるＴ１でエージングが行われ、ある程度まで迅速に劣化が進められる。
【００７１】
そしてその後、後述する数学的な処理に用いられる数値を得るのに必要な時間だけ低温環境Ｔ２〜Ｔ４で試験が行われ、Ｔ１における劣化曲線と寿命時間に基づき、数学的処理により各温度における劣化曲線と寿命時間が得られる。
【００７２】
以下、こうした熱劣化試験方法を実施する手順について具体的に説明する。
【００７３】
まず、１９０℃の恒温槽１に１１０個の被試験体が入れられ、エージングが開始される。また、１０個の被試験体についてはエージングを行わないグループとして別途用意し、以下これをグループＡと称する。
【００７４】
１１０個の試験体のうち８０個の被試験体は、１０個ずつ、８つのグループＢ〜Ｉに分けられる。各グループに含まれる被試験体には、それぞれＢ１〜Ｂ１０、Ｃ１〜Ｃ１０、Ｄ１〜Ｄ１０、Ｅ１〜Ｅ１０、Ｆ１〜Ｆ１０、Ｇ１〜Ｇ１０、Ｈ１〜Ｈ１０、Ｉ１〜Ｉ１０とマーキングされている。
【００７５】
また、残る３０個の被試験体は、１０個ずつ、３つのグループＸ〜Ｚに分けられる。各グループに含まれる被試験体には、それぞれＸ１〜Ｘ１０、Ｙ１〜Ｙ１０、Ｚ１〜Ｚ１０とマーキングされている。
【００７６】
まず、エージングを行わないグループＡに含まれる被試験体Ａ１〜Ａ１０について、所定の評価項目の測定が行われる。所定の評価項目として、本実施形態においては引張強さの測定（引張強さ試験）が行われるが、本発明においてはこれに限らず、電気特性や機械特性に関する任意の評価項目についての測定を行うことができる。
【００７７】
次に、被試験体Ａ１〜Ａ１０についてそれぞれ引張強さ試験を行った結果得られた数値の平均値が算出される。算出された引張強さの平均値は熱劣化試験の初期値となり、所定の評価項目に関する保存の程度を示す保持率について、保持率１００％と規定される。
【００７８】
次に、所定の時間が経過する度に、恒温槽１からグループＢ〜Ｉの被試験体が順次取り出され、それぞれのグループに含まれる１０個の被試験体の引張強さの平均値が算出される。
【００７９】
また、寿命時間Ｌ１よりも短い任意の時間Ｋ１において、恒温槽１からグループＸ〜Ｚの被試験体が取り出され、それぞれ恒温槽２〜４へと移される。この恒温槽２〜４において、恒温槽１と異なる温度環境下で引き続きエージングと劣化曲線の取得が行われるが、この詳細については後述する。
【００８０】
グループＸ〜Ｚについてある程度劣化が進行した状態からエージングを行うのは、エージングの初期の段階では劣化が見られない場合もあるため、こうした劣化の見られない状態をサンプリングの結果から除くためである。
【００８１】
次に、グループＢ〜Ｉの保持率として、グループＢ〜Ｉにそれぞれ含まれる被試験体の引張強さの平均値の、グループＡの引張強さの平均値に対する割合が算出される。
【００８２】
こうしてグループＢ〜Ｉについての保持率が算出される。
【００８３】
次に、保持率を縦軸、横軸をエージング時間としてグループＡ〜Ｉのエージング時間と保持率をプロットし（グループＡは保持率１００％、エージング時間０とする）、劣化曲線が描かれる。
【００８４】
次に、得られた劣化曲線を３次式で表すことが行われる。
【００８５】
次に、劣化曲線から得られた３次式から、保持率が５０％となるエージング時間を導出する。この保持率５０％となるエージング時間を、恒温槽１の試験温度である１９０℃における被試験体の寿命時間Ｌ１であるとする。
【００８６】
また、この３次式から、上述した時間Ｋ１における保持率Ｒ１が算出される。
【００８７】
一方、上記時間Ｋ１において恒温槽１から取り出されそれぞれ恒温槽２〜４へと移されたグループＸ〜Ｚの被試験体については、各恒温槽２〜４の温度環境下でエージングが行われる。
【００８８】
具体的には、グループＸの被試験体Ｘ１〜Ｘ１０については、恒温槽２において１８０℃でエージングが行われる。グループＹの被試験体Ｙ１〜Ｙ１０については、恒温槽３において１７０℃でエージングが行われる。グループＺの被試験体Ｚ１〜Ｚ１０については、恒温槽４において１６０℃でエージングが行われる。
【００８９】
次に、グループＸの被試験体Ｘ１〜Ｘ１０については任意のエージング時間Ｊ２２、グループＹの被試験体Ｙ１〜Ｙ１０については任意のエージング時間Ｊ３２、グループＺの被試験体Ｚ１〜Ｚ１０については任意のエージング時間Ｊ４２で各恒温槽２、３、４から取り出し、グループＡ〜Ｉと同様に保持率が算出される。
【００９０】
こうして得られたグループＸの保持率（１８０℃、エージング時間Ｊ２２）はＲ２、グループＹの保持率（１７０℃、エージング時間Ｊ３２）はＲ３、グループＺの保持率（１６０℃、エージング時間Ｊ３２）はＲ４とされる。
【００９１】
なお、上述したように高温環境下ではその分劣化の進行が早くなるため、高温環境下ではエージング時間が短く設定されるとともに、低温環境下ではエージング時間が長く設定される傾向がある。
【００９２】
本実施形態においても、恒温槽２の内部温度は１８０℃、恒温槽３の内部温度は１７０℃、恒温槽４の内部温度は１６０℃であるため、恒温槽２〜４のエージング時間Ｊ２２〜Ｊ４２について、例えばそれぞれＪ２２＝３３６時間、Ｊ３２＝６７２時間、Ｊ４２＝１００８時間と順次長時間になるように設定される。
【００９３】
エージング時間Ｊ２２〜Ｊ４２は、初期段階で恒温槽１の１９０℃におけるエージングが行われている分、従来の熱劣化試験のように当初からこの温度よりも低温である各温度において継続してエージングする場合と比べて短く設定することが可能となる。
【００９４】
次に、１９０℃の恒温槽１においてグループＡ〜Ｉの被試験体を用いて得られた劣化曲線に基づき、この劣化曲線において保持率Ｒ２、Ｒ３、Ｒ４に対応するエージング時間Ｊ１２、Ｊ１３、Ｊ１４がそれぞれ求められる。
【００９５】
次に、１９０℃における被試験体の劣化曲線における保持率Ｒ２となるエージング時間Ｊ１２と、１８０℃における被試験体の保持率Ｒ２となるエージング時間Ｊ２２との比を利用して、すでに判明している１９０℃における被試験体の寿命時間Ｌ１から、１８０℃における被試験体の寿命時間Ｌ２が算出される。
【００９６】
具体的には、寿命時間Ｌ２は、以下の（６）式を用いて算出される。
【００９７】
Ｌ２＝Ｌ１＊Ｊ２２／（Ｊ１２−Ｋ１）…（６）
【００９８】
同様に、１９０℃における被試験体の劣化曲線における保持率Ｒ３となるエージング時間Ｊ１３と、１７０℃における被試験体の保持率Ｒ３となるエージング時間Ｊ３２との比を利用して、すでに判明している１９０℃における被試験体の寿命時間Ｌ１から、１７０℃における被試験体の寿命時間Ｌ３が算出される。
【００９９】
具体的には、寿命時間Ｌ３は、以下の（７）式を用いて算出される。
【０１００】
Ｌ３＝Ｌ１＊Ｊ３２／（Ｊ１３−Ｋ１）…（７）
【０１０１】
更に、１９０℃における被試験体の劣化曲線における保持率Ｒ４となるエージング時間Ｊ１４と、１６０℃における被試験体の保持率Ｒ４となるエージング時間Ｊ４２との比を利用して、すでに判明している１９０℃における被試験体の寿命時間Ｌ１から、１６０℃における被試験体の寿命時間Ｌ４が算出される。
【０１０２】
具体的には、寿命時間Ｌ４は、以下の（８）式を用いて算出される。
【０１０３】
Ｌ４＝Ｌ１＊Ｊ４２／（Ｊ１４−Ｋ１）…（８）
【０１０４】
このように、本実施形態に係る熱劣化試験方法によると、複数の温度環境下における被試験体の寿命時間を求めたい場合に、最も短時間で寿命時間の測定を行うことのできる最高温環境下においてのみ実際の寿命時間を測定すればよい。そして、その他の低温の環境下における寿命時間については実際に寿命時間に至るまでのエージングを省略することができる。
【０１０５】
具体的には、途中まで高温環境下でエージングを行い短時間で迅速に劣化を進めるとともに、途中から低温環境下で試験を行い、低温環境下における寿命時間は高温環境下の寿命時間に基づき算出することができる。そのため、熱劣化試験を迅速かつ短時間に行うことができる。
【０１０６】
また、長い期間を要する低温環境下におけるエージング時間を短縮することができるため、試験に要するコストを削減することができる。
【０１０７】
また、低温環境下におけるエージングも含む工程であるため、高温環境下における劣化曲線に基づき算出される寿命時間は実際の環境下におけるものに極めて近いものとなり、信頼性の高い試験結果を得ることができる。
【０１０８】
なお、こうして得られた各温度についての寿命時間に基づき、更に寿命曲線を算出し、実際にエージングが行われた温度以外の温度における被試験体の寿命を算出できるようにしてもよい。
【０１０９】
具体的には、縦軸に各温度における寿命時間が対数表示され、横軸に各寿命時間に対応する温度が表示されたアレニウス曲線である寿命曲線が算出される。この寿命曲線に基づき、実際にエージングが行われた温度以外の温度における被試験体の寿命を算出することができる。
【０１１０】
なお、上述した実施形態においては４つの恒温槽１〜４を用いて試験が行われたが、本発明においてはこれに限らず、任意の数の恒温槽を用いて同様の試験を行うことができる。
【０１１１】
また、本実施形態においては全サンプルについて最初に最も高い温度におけるエージングが行われたが、本発明においてはこれに限らず、最初に２番目以降の温度におけるエージングを行ってもよい。
【０１１２】
具体的には、最高温度では熱による変形が大きく熱劣化試験の試験環境として採用できない場合等に、最高温度ではない温度（中間温度）におけるエージングを行った後、中間温度よりも低い温度でエージングを行ってもよい。
【０１１３】
このように、最初に最も高い温度でエージングが行われなくとも、中間温度におけるエージングを行った後これよりも低い温度でエージングを行うという工程さえ含めば、当該低い温度における寿命の算出に用いるために必要なエージング時間を短縮することができ、試験時間の短縮と試験の低コスト化という上述した実施形態と同様の作用効果を奏することができる。
【０１１４】
また、上述した実施形態においては高温であればあるほど劣化が早く進行する被試験体について想定していたが、本発明においてはこれに限らず、低温であればあるほど劣化が早く進行する被試験体についても同様の考え方で劣化試験の時間短縮と試験の低コスト化を実現することが可能となる。
【０１１５】
すなわち、上述した実施形態において先に高温環境下でエージングを行った後これより低い温度でエージングを行ったのは、高温環境であればあるほど早く劣化が進行するという性質を利用したためである。
【０１１６】
そのため、低温であればあるほど劣化が早く進行する場合には、上述した温度設定を逆にした試験、すなわち先に低温で迅速にエージングを行った後、これよりも高い温度に移し替えてエージングを行う試験とすれば、高温環境下におけるエージング時間を短縮することができ、試験時間の短縮と試験の低コスト化という上述した実施形態と同様の作用効果を奏することができる。
【符号の説明】
【０１１７】
１〜４  恒温槽
Ｔ１〜Ｔ４  温度
【図１】
2016173290.tif 000003
【図２】
2016173290.tif 000004
【図３】
2016173290.tif 000005
【図４】
2016173290.tif 000006
【図５】
2016173290.tif 000007
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
複数の被試験体のうち一のグループの前記被試験体について第１温度でエージングを行い、評価対象である所定の物性の初期値に対する変化量を示す保持率について継時的に測定し、前記被試験体の寿命として設定された前記保持率である寿命値になる第１寿命時間を計測するとともに測定した各時点における前記保持率から第１劣化曲線を得る第１エージング工程と、
他のグループの前記被試験体について、第１温度で前記寿命時間よりも短い第１中途時間までエージングした後、前記第１温度よりも低温の第２温度でエージングを行い前記保持率について継時的に測定し、前記保持率が第１所定値となる第２中途時間を計測する第２エージング工程と、
前記第１劣化曲線において前記保持率が前記第１所定値になる対応時間を算出する対応時間算出工程と、
前記第２エージング工程において前記第２温度におけるエージングを開始してから前記第２中途時間までの時間と、前記第１劣化曲線において前記第１中途時間から前記対応時間までの時間との比に基づき、前記第１劣化曲線から前記第２温度における第２劣化曲線を算出する第２劣化曲線算出工程と、
前記第２劣化曲線から、前記第２温度における前記被試験体の前記保持率が前記寿命値となる第２寿命時間を算出する寿命算出工程と、
を有することを特徴とする熱劣化試験方法。
【請求項２】
前記寿命算出工程は、前記第２寿命時間をＬ２、前記第１寿命時間をＬ１、前記第１中途時間をＫ１、前記第２温度におけるエージングを開始してから前記第２中途時間までの時間をＪ２２、前記対応時間をＪ１２とした場合に、以下の式（１）に従い行われることを特徴とする請求項１記載の熱劣化試験方法。
Ｌ２＝Ｌ１＊Ｊ２２／（Ｊ１２−Ｋ１）…（１）
【請求項３】
前記第２温度は、複数の異なる温度を含み、異なる前記被試験体のグループに対して、前記複数の異なる温度において前記第２エージング工程、前記対応時間算出工程、前記第２劣化曲線算出工程及び前記寿命算出工程を行い、前記複数の異なる温度のそれぞれについて前記第２寿命時間を算出することを特徴とする請求項１又は２記載の熱劣化試験方法。
【請求項４】
前記被試験体について算出された前記第１寿命時間及び前記第２寿命時間に基づき、前記被試験体について、縦軸に前記第１寿命時間及び前記第２寿命時間を対数表示し、横軸に各寿命時間に対応する温度を表示したアレニウス曲線である寿命曲線を得る寿命曲線取得工程を更に含むことを特徴とする請求項１乃至３の何れか１項記載の熱劣化試験方法。
【手続補正２】
【補正対象書類名】明細書
【補正対象項目名】００４２
【補正方法】変更
【補正の内容】
【００４２】
第１発明に係る熱劣化試験方法は、複数の被試験体のうち一のグループの前記被試験体について第１温度でエージングを行い、評価対象である所定の物性の初期値に対する変化量を示す保持率について継時的に測定し、前記被試験体の寿命として設定された前記保持率である寿命値になる第１寿命時間を計測するとともに測定した各時点における前記保持率から第１劣化曲線を得る第１エージング工程と、他のグループの前記被試験体について、第１温度で前記寿命時間よりも短い第１中途時間までエージングした後、前記第１温度よりも低温の第２温度でエージングを行い前記保持率について継時的に測定し、前記保持率が第１所定値となる第２中途時間を計測する第２エージング工程と、前記第１劣化曲線において前記保持率が前記第１所定値になる対応時間を算出する対応時間算出工程と、前記第２エージング工程において前記第２温度におけるエージングを開始してから前記第２中途時間までの時間と、前記第１温度におけるエージングを開始して劣化曲線において前記第１中途時間から前記対応時間までの時間との比に基づき、前記第１劣化曲線から前記第２温度における第２劣化曲線を算出する第２劣化曲線算出工程と、前記第２劣化曲線から、前記第２温度における前記被試験体の前記保持率が前記寿命値となる第２寿命時間を算出する寿命算出工程と、を有することを特徴とする。